СИНТЕЗ КРИСТАЛЛОВ ZSM-48 С ИСПОЛЬЗОВАНИЕМ ГЕТЕРОСТРУКТУРНЫХ ЗАТРАВОК, НЕ ЯВЛЯЮЩИХСЯ ZSM-48
SYNTHESIS OF ZSM-48 CRYSTALS USING HETEROSTRUCTURE PRIMERS WHICH ARE NOT ZSM-48

Область изобретения
Данное изобретение относится в целом к новым кристаллам ZSM-48 и способу их получения. Более конкретно данное изобретение относится к использованию затравки, не являющейся ZSM-48, для получения кристаллов ZSM-48 с высокой активностью и для получения кристаллов ZSM-48 с крестообразной морфологией.
Предпосылки изобретения
Цеолитные материалы могут быть как природными, так и синтетическими. Цеолитные материалы обладают каталитическими свойствами в отношении различных типов реакций углеводородов. Некоторые цеолитные материалы представляют собой упорядоченные, пористые кристаллические алюмосиликаты, имеющие выраженную кристаллическую структуру, определяемую с помощью рентгенографии. В этой структуре имеется большое количество меньших по размеру пустот, которые могут быть связаны друг с другом некоторым количеством еще меньших по размеру каналов или пор. Эти пустоты и поры имеют тенденцию быть однородными по размеру в пределах конкретного цеолитного материала. Так как размеры этих пор таковы, что в них могут адсорбироваться молекулы определенных размеров, в то время как молекулы большего размера не способны к этому, эти материалы стали известны как «молекулярные сита» и их применяют различными способами, позволяющими использовать преимущества этих свойств.
2
4
Цеолиты обычно имеют однородные диаметры пор примерно от 3 до 10 ангстрем. Химический состав цеолитов может изменяться в широких пределах, обычно они состоят из SiO, в котором некоторые атомы кремния могут быть замещены четырехвалентными атомами, такими как Ti или Ge, трехвалентными ионами, такими как Al, В, Ga, Fe, или двухвалентными ионами, такими как Be, или же комбинацией любых вышеупомянутых ионов. При замещении двухвалентными или трехвалентными ионами также присутствуют такие катионы, как Na, К, Са, NH или Н.
4
4
Цеолиты включают разнообразные кристаллические алюмосиликаты, содержащие положительные ионы. Эти алюмосиликаты можно описать, как жесткий трехмерный каркас из SiO и АlO, в котором эти тетраэдры взаимосвязаны общими атомами кислорода, из-за чего отношение общего количества атомов алюминия и кремния к атомам кислорода составляет 1:2. Электровалентность тетраэдра, содержащего алюминий, сбалансирована включением в кристалл катиона, например, щелочного металла, катиона щелочноземельного металла или органических групп, например катиона четвертичного аммония. Это можно выразить отношением алюминия к количеству различных катионов, например Са/2, Sr/2, Na, К или Li, равным единице. Один тип катиона может быть замещен полностью или частично другим типом катиона обычным образом с использованием ионообменных методик. Посредством такого обмена катионов стало возможным изменять свойства данного алюмосиликата путем соответствующего выбора катиона. Пустоты между тетраэдрами до дегидратации обычно заняты молекулами воды.
На существующем уровне техники получено большое количество синтетических алюмосиликатов. Эти алюмосиликаты обычно обозначали буквами или другими соответствующими символами, что можно проиллюстрировать цеолитом А (патент США №2882243), цеолитом Х (патент США №2882244), цеолитом Y (патент США 3130007), цеолитом ZK-5 (патент США №3247195), цеолитом ZK-4 (патент США №3314752), цеолитом ZSM-5 (патент США №3702886), цеолитом ZSM-11 (патент США №3709979) и цеолитом ZSM-12 (патент США №3832449), просто для того, чтобы назвать несколько вариантов.
2
2
3
2
2
3
2
2
3
2
2
3
Соотношение SiO/AlO для данного цеолита часто является переменной величиной. Например, цеолит Х можно синтезировать с соотношением SiO/АlО от примерно 2 до примерно 3; цеолит Y - от примерно 3 до примерно 6. В некоторых цеолитах верхний предел соотношения SiO/АlО не ограничен. Одним из таких примеров является ZSM-5, где соотношение SiO/AlO составляет по меньшей мере пять. В патенте США №3941871 описан кристаллический органосиликат металла, практически не содержащий алюминия и имеющий рентгеновскую дифракционную картину, характерную для алюмосиликатов типа ZSM-5. В патентах США №4061724, 4073865 и 4104294 описаны микропористые, кристаллические оксиды кремния или органосиликаты с различным содержанием оксида алюминия и металла.
В патенте США №4423021, выданном Rollmann и др., описан способ синтеза кристаллического силиката ZSM-48 с использованием в качестве направляющего агента диамина, имеющего от четырех до двенадцати атомов углерода. Состав описан как кристаллический силикат, и он включает очень небольшое количество алюминия, если вообще его включает.
Патенты США №4397827 и 4448675, выданные Chu, также описывают способ синтеза кристаллического силиката ZSM-48, включающего очень небольшое количество алюминия, если вообще включающего его. Этот синтез использует смесь амина, имеющего от двух до двенадцати атомов углерода, и соединение тетраметиламмония в качестве направляющего агента.
В патенте США №5075269, выданном Degnan и др., описан кристаллический силикат ZSM-48, полученный с использованием органического линейного дичетвертичного аммониевого соединения в качестве темплата. Морфология кристаллов проиллюстрирована на Фиг.3 и 4 патента США №5075269; и описана как пластинчатая морфология кристаллов при высоких соотношениях оксид кремния/оксид алюминия и как агрегаты небольших кристаллов неправильной формы при соотношениях оксид кремния/оксид алюминия менее 200. В патенте США №5075269 проведено сравнение с морфологией кристаллов по Rollmann и др. (патент США №4423021) на Фиг.1 и по Chu (патент США №4397827) на Фиг.2. На Фиг.1 и 2 показаны кристаллы со стержневидной или игольчатой морфологией, имеющей случайный и разбросанный характер.
+
ZSM-48 описан также в работе R.Szostak, Handbook of Molecular Sieves, Van Nostrand Rheinhold, New York 1992, на с.551-553. Перечисленные органические соединения включают дикват-6, бис (N-метилпиридил)этилиний, диэтилентриамин, триэтилентетрамин, тетраэтиленпентамин, 1,4,8,11-тетра-аза-ундекан, 1,5,9,13-тетра-аза-ундекан, 1,5,8,12-тетра-аза-ундекан, 1,3-диаминопропан, н-пропиламин/ТМА, гександиамин и триэтиламин.
В патенте США №5961951, выданном Kennedy и др., описан способ изготовления ZSM-48 путем кристаллизации реакционной смеси, состоящей из источника оксида кремния, источника оксида трехвалентного металла, оксида щелочного металла, этилендиамина и воды.
2
2
3
2
2
3
ZSM-48 синтезировали при широком диапазоне соотношений SiO/АlO обычно в диапазоне примерно от 150/1 до 600/1. Синтез высокоактивных неволокнистых кристаллов ZSM-48 с более низкими соотношениями SiO/AlOжелателен для разработки катализаторов селективной изомеризации олефинов, катализаторов для получения олефинов, близких к линейным, и катализаторов для депарафинизации масел.
2
2
3
Однако обычно предшествующие попытки вырастить чистую фазу ZSM-48 при соотношении SiO/AlO менее чем 150/1 были в большинстве случаев безуспешными и приводили к образованию примесей, таких как ZSM-50 и кеньяит.
Известно, что кристаллизация некоторых цеолитов происходит только в присутствии затравок. Добавление затравочных кристаллов к кристаллизационной системе обычно приводило к увеличению скоростей кристаллизации. В других случаях добавление затравок определяет, в значительной степени, тип кристаллизующихся цеолитов и влияет на состав полученного цеолита и изменения кинетики процесса. Известно также, что чистую фазу кристаллов ZSM-50 и ZSM-23 можно синтезировать в ходе гидротермальных реакций с добавлением гетероструктурных затравок, включающих ZSM-5, силикалит, X, Y и морденит, как описано в Европейском патенте 0999182 А1, патенте США 6342200 В1 и в патенте США 6475464.
Краткое описание изобретения
Настоящее изобретение охватывает некоторые из вышеупомянутых проблем существующего уровня техники. Оно обеспечивает способ изготовления кристаллов ZSM-48 с чистой фазой и высокой активностью, практически без кристаллов волокнистой морфологии и без каких-либо посторонних примесей. Один из аспектов данного изобретения обеспечивает кристаллы ZSM-48 с крестообразной морфологией и способ их получения.
Настоящее изобретение направлено на ZSM-48 с чистой фазой и высокой активностью и способ его получения. Этот продукт можно получить из реакционной смеси, которая включает источники четырехвалентного элемента, например, оксид кремния, оксид трехвалентного металла, оксид щелочного металла, темплат (или направляющий агент) и гетероструктурные цеолитные затравки, не являющиеся затравками ZSM-48 и ZSM-50, в фазе растворителя, которая содержит воду. Эта смесь, в мольных отношениях оксидов, имеет следующий состав:
2
2
3
XO/YO: от 20/1 до 2500/1
-
2
OH/XO: от 0,1/1 до 2,0/1
2
R/XO: от 0,001/1 до 5,0/1
+
2
M/XO: от 0/1 до 2,0/1, и
2
2
НO/ХO: от 1/1 до 500/1,
+
где Y представляет собой трехвалентный металл, М представляет собой щелочной металл, Х представляет собой четырехвалентный элемент, a R представляет собой органический темплатный агент.
Реакционную смесь получают и поддерживают в условиях, эффективных для кристаллизации пористого ZSM-48.
Способ включает гидротермальные реакции с гетероструктурными цеолитными затравками, отличными от ZSM-48 и ZSM-50. Примерами пригодных затравок являются гетероструктурные цеолиты ZSM-5, ZSM-11, ZSM-12, бета-, Х и Y цеолиты и затравки коллоидного ВЕА.
2
2
3
Неожиданно было обнаружено, что использование гетероструктурных затравок способствует включению большего количества алюминия в каркас кристала ZSM-48. Также оно подавляет образование примесей и кристаллов с волокнистой морфологией. Полученный продукт представляет собой кристаллы ZSM-48 высокой чистоты с соотношением SiO/AlO менее чем 150/1, предпочтительно менее чем примерно 70/1, а более предпочтительно менее чем примерно 50/1. Продукт практически не содержит примесей, таких как примеси ZSM-50 и/или кеньяита, которые обычно имеются в продуктах, изготовленных с использованием традиционных способов. Он также практически не содержит любых кристаллов с волокнистой морфологией, которые представляют еще одну проблему современного уровня техники. Также было обнаружено, что если затравки, отличные от ZSM-48, представляют собой коллоидные затравки ВЕА, то кристаллы ZSM-48, полученные в соответствии с данным изобретением, имеют крестообразную морфологию.
Краткое описание чертежей
Фиг.1 представляет собой рентгенограмму ZSM-48, полученного в соответствии с одним из воплощений данного изобретения.
2
2
3
Фиг.2 представляет собой фотографию, полученную методом сканирующей электронной микроскопии, продукта ZSM-48, имеющего SiO/AlO в диапазоне примерно от 70/1 до 150/1. Этот продукт представляет собой агломерат мелких кристаллов неправильной формы.
2
2
3
Фиг.3 представляет собой фотографию, полученную методом сканирующей электронной микроскопии, продукта ZSM-48, имеющего SiO/AlO<70/1. Этот продукт представляет собой агломерат смешанных игольчатых и мелких кристаллов.
Фиг.4 представляет собой фотографию, полученную методом сканирующей электронной микроскопии, кристаллов ZSM-48 с крестообразной морфологией в соответствии с одним из воплощений данного изобретения.
Фиг.5 представляет собой фотографию, полученную методом сканирующей электронной микроскопии, кристаллов ZSM-48 с крестообразной морфологией, показанных на Фиг.4, при большем увеличении.
Подробное описание изобретения
Процесс получения включает смешивание в водной среде источника щелочного или щелочноземельного металла М, предпочтительно натрия, по меньшей мере одного источника по меньшей мере одного четырехвалентного элемента X, предпочтительно выбранного из кремния и германия, по меньшей мере, одного источника по меньшей мере одного трехвалентного элемента Y, предпочтительно выбранного из алюминия, галлия, бора, железа, титана, ванадия и циркония, по меньшей мере, одного темплатного агента R, выбранного из содержащих азот органических соединений, и гетероструктурных затравок, не являющихся цеолитом ZSM-48. Примерами пригодных затравок являются цеолиты ZSM-5, ZSM-11, ZSM-12, бета, Х и Y и коллоидный ВЕА. Добавляют количества различных компонентов, эффективные для образования реакционной смеси, имеющей следующий молярный состав:
моль/моль
Предпочтительный диапазон
Более предпочтительный диапазон
Наиболее предпочтительный диапазон
XO<sub>2</sub>/Y<sub>2</sub>O<sub>3</sub>
20-2500/1
30-500/1
40-200/1
Н<sub>2</sub>O/ХO<sub>2</sub>
1-500/1
10-100/1
15-60/1
ОН<sup>-</sup>/ХO<sub>2</sub>
0-2,0/1
0,02-0,5/1
0,1-0,5/1
M<sup>+</sup>/XO<sub>2</sub>
0-2,0/1
0,02-0,8/1
0,1-0,6/1
R/SiO<sub>2</sub>
0,001-5,0/1
0,005-1,0/1
0,01-0,5/1
Затравки можно использовать в количествах примерно от 0,01 масс. частей на миллион (ррm) до 5% мас., предпочтительно примерно от 0,01 ppm мас. до 2% мас., и более предпочтительно примерно от 0,05 ppm мас. до 1% мас. в расчете на общее количество реакционной смеси. При использовании коллоидных затравок ВЕА особенно предпочтительно использовать их в количестве в диапазоне примерно от 0,01 ppm мас. до 0,1% мас.
Примеры пригодных темплатных агентов включают органические линейные азотсодержащие соединения, такие как линейные диаминалканы, представительными примерами которых являются 1,6-диаминогексан и 1,8-диаминооктан; и линейные дичетвертичные алкиламмониевые соединения, примером которых являются гексаметониевые соли.
4
5
5
5
Реакционную смесь нагревают до предпочтительной температуры примерно от 100°С (212°F) до 250°С (482°F), более предпочтительно примерно от 150°С (302°F) до 170°С (338°F). Реакционное давление предпочтительно поддерживают в диапазоне примерно от 9,81*10 Па (1 ат) до 14,71*10 Па (15 ат), а более предпочтительно примерно от 2,94*10 Па (3 ат) до 7,85*10 Па (8 ат). Нагревание можно осуществить используя любую обычную емкость непрерывного или периодического типа, такую как автоклавы или статичные или качающиеся реакторы высокого давления. Предпочтительно смесь на стадии нагревания перемешивают с помощью обычных перемешивающих устройств. Следует использовать достаточную энергию смешивания, чтобы эффективно смешать различные компоненты реакционной смеси для получения макроскопически гомогенной смеси. Смесь поддерживают в эффективных условиях кристаллизации до тех пор, пока не образуются кристаллы ZSM-48. Время кристаллизации может изменяться, в зависимости от ряда факторов, от нескольких минут до многих часов, обычно примерно от 20 до 500 часов, а более типично примерно от 40 до 240 часов, или же до тех пор, пока реакция не закончится, и не образуются кристаллы цеолита.
2
2
3
Продукт фильтруют с использованием пригодного обычного фильтрующего устройства и промывают деионизированной (ДИ) водой. Последующие операции могут включать сушку, отжиг и ионный обмен. Рентгенофазовый анализ продукта показывает чистую фазу топологии ZSM-48, практически не содержащую каких-либо примесей. Анализ продукта методом сканирующей электронной микроскопии (СЭМ) показывает, что он состоит из агломератов небольших кристаллов со средним размером кристаллов примерно от 0,01 до 1,0 микрон, а более предпочтительно примерно от 0,01 до 0,05 микрон. Важно, что анализ СЭМ показывает, что продукт на уровне предела определения не содержит кристаллов с волокнистой морфологией. Данный способ может дополнительно включать превращение полученных кристаллов в их водородную форму. Например, это может быть сделано приведением кристаллов в контакт с раствором нитрата аммония, предпочтительно при комнатной температуре, с последующими стадиями сушки и отжига. Стадии сушки и отжига включают нагревание с помощью соответствующих устройств до соответствующих температур. Предпочтительно продукт по данному изобретению - кристаллы ZSM-48 - имеет молярное отношение ХО/YО обычно менее 150/1, предпочтительно примерно от 30 до 150, и более предпочтительно примерно от 40 до 90. Особенно предпочтительно, чтобы Х представлял собой Si, a Y представлял собой Al.
Одно из воплощений данного изобретения направлено на способ получения чистой фазы высокоактивных кристаллов ZSM-48. Этот способ включает смешивание эффективных количеств воды, хлорида гексаметония, ультрасила РМ, алюмината натрия, раствора гидроксида натрия и кристаллических затравок, не являющихся ZSM-48 и ZSM-50. Специалисты в данной области могут легко определить эффективные количества различных компонентов для формирования смеси, имеющей требуемый состав.
Затравки можно вводить в любой момент при получении. Их можно вводить одновременно с источниками кремния и алюминия или же одновременно с темплатным агентом. Также их можно вводить сначала в водную смесь или же их можно вводить после введения источников кремния и алюминия и/или темплатного агента. Предпочтительно затравки можно добавлять после, по меньшей мере, частичной гомогенизации водной смеси, содержащей источники алюминия и кремния, а также темплатный агент.
Размер затравочных частиц может оказывать влияние на процесс синтеза. Термин «затравочная частица» означает или затравочный кристалл, или агломерат затравочных кристаллов. Таким образом, размер по меньшей мере основной порции частиц затравки, введенных в ходе получения цеолитного материала, находится в диапазоне примерно от 0,01 до 5,0, предпочтительно в диапазоне примерно от 0,02 до 1,0 мкм.
Подходящим источником кремния может быть любой, рассматриваемый при нормальном использовании для синтеза цеолитов, например, твердый оксид кремния в виде порошка, кремниевая кислота, коллоидный оксид кремния или растворенный оксид кремния. Порошкообразные оксиды кремния, которые можно использовать, включают осажденные оксиды кремния, в частности оксиды кремния, полученные путем осаждения из раствора силиката щелочного металла, такие как «Зеосил» или «Тиксоил», производимые фирмой Rhone-Poulenc, прокаленные оксиды кремния, такие как «Аэросил», производимый фирмой Degussa, и «Кабосил», производимый фирмой Cabot, и силикагели. Можно использовать коллоидные оксиды кремния с разнообразной гранулометрией, например коллоидные оксиды кремния, поступающие в продажу под торговой маркой «LUDOX» от фирмы Dupont и «SYTON» от фирмы Monsanto.
2
Пригодными растворенными оксидами кремния, которые можно использовать, являются имеющиеся в продаже растворимое стекло или силикаты натрия, содержащие от 0,5 до 6,0, предпочтительно от 2,0 до 4,0 моль SiO на моль оксида щелочного металла, и силикаты, полученные путем растворения оксида кремния в гидроксиде щелочного металла, дичетвертичном гидроксиде, гидроксиде аммония, галогениде аммония или их смеси.
Подходящие источники алюминия включают алюминаты натрия, соли алюминия, например хлорид, нитрат или сульфат алюминия, алкоголяты алюминия или оксид алюминия, предпочтительно в гидратированной или способной к гидратации форме, такие как коллоидный оксид алюминия, псевдобогемит, богемит, гамма-оксид алюминия или тригидрат. Можно использовать смеси упомянутых выше источников, а также комбинированные источники кремния и алюминия, такие как аморфные алюмосиликаты или некоторые глины.
Являющиеся предметом изобретения кристаллы ZSM-48 можно использовать во многих каталитических применениях, включая каталитические системы для депарафинизации, изомеризации олефинов или олефинов, близких к линейным. Их использование является предпочтительным из-за высокой активности и их мелких, не имеющих волокнистой морфологии, кристаллов.
Последующие примеры приведены для того, чтобы дополнительно иллюстрировать способ и кристаллы по данному изобретению, и они не могут быть истолкованы как ограничивающие область данного изобретения, которая определена прилагаемой формулой изобретения.
Пример 1: Получение ZSM-48 с использованием в качестве затравки ZSM-12
2
2
3
Была получена смесь из 1100 г воды, 32 г темплатного агента - хлорида гексаметония (56% раствор), 225,5 г ультрасила РМ, 14,2 г раствора алюмината натрия (45%) и 45,1 г 50% раствора гидроксида натрия. Затем к смеси добавили 10 г затравки ZSM-12 (SiO/AlO ~ 49,2). Смесь имела следующий молярный состав:
2
2
3
SiO/AlO = 89,9
2
2
HO/SiO = 18,75
-
2
OH/SiO = 0,178
+
2
Na/SiO = 0,78
2
темплатный агент/SiO= 0,019
2
2
3
Смесь реагировала при 160°С (320°F) в 2 л автоклаве с перемешиванием со скоростью 250 об/мин в течение 48 часов. Продукт отфильтровывали, промывали деионизированной (ДИ) водой и сушили при 120°С (250°F). Рентгенограмма материала непосредственно после синтеза показала топологию чистой фазы ZSM-48. СЭМ материала непосредственно после синтеза показала, что образец состоит из агломератов мелких кристаллов (со средним размером кристаллов около 0,05 мкм) и следов кристаллов с игольчатой морфологией. Непосредственно после синтеза кристаллы были переведены в водородную форму посредством двукратного ионного обмена с раствором нитрата аммония при комнатной температуре с последующей сушкой при 120°С (250°F) и отжигом при 540°С (1000°F) в течение 6 часов. Полученные кристаллы ZSM-48 имели молярное отношение SiO/АlO, составляющее 78/1.
Пример 2: Получение ZSM-48 с использованием в качестве затравки ZSM-11
2
2
3
Была получена смесь из 1000 г воды, 25 г темплатного агента - хлорида гексаметония (56% раствор), 190 г ультрасила РМ, 10 г раствора алюмината натрия (45%) и 33,33 г 50% раствора гидроксида натрия. Затем к смеси добавляли 10 г затравки - ZSM-11 (SiO/AlO ~ 27/1). Смесь имела следующий молярный состав:
2
2
3
SiO/AlO = 106
2
2
HO/SiO = 20,08
-
2
OH/SiO = 0,165
+
2
Na/SiO = 0,165
2
темплатный агент/SiO = 0,018
2
2
3
Смесь реагировала при 160°С (320°F) в 2 л автоклаве при перемешивании со скоростью 250 об/мин в течение 48 часов. Продукт отфильтровывали, промывали деионизированной (ДИ) водой и сушили при 120°С (250°F). Рентгенограмма материала непосредственно после синтеза показала топологию чистой фазы ZSM-48. СЭМ материала непосредственно после синтеза показала, что материал состоит из агломератов мелких кристаллов (со средним размером кристаллов около 0,05 мкм). Непосредственно после синтеза кристаллы были переведены в водородную форму с помощью двукратного ионного обмена с раствором нитрата аммония при комнатной температуре с последующей сушкой при 120°С (250°F) и отжигом при 540°С (1000°F) в течение 6 часов. Полученные кристаллы ZSM-48 имели молярное отношение SiO/AlO составляющее, 78,8.
Пример 3: Получение ZSM-48 с использованием в качестве затравки Бета-кристаллов
2
2
3
Была получена смесь из 1000 г воды, 25 г темплатного агента - хлорида гексаметония (56% раствор), 190 г ультрасила РМ (осажденный порошок диоксида кремния, производимый фирмой Degussa), 10 г раствора алюмината натрия (45%) и 33,33 г 50% раствора гидроксида натрия. Затем к смеси добавили 10 г Бета-затравки (SiO/АlO ~ 35/1). Смесь имела следующий молярный состав:
2
2
3
SiO/АlO = 106
2
2
HO/SiO = 20,08
-
2
OH/SiO = 0,165
+
2
Na/SiO = 0,165
2
темплатный агент/SiO= 0,018
2
2
3
Смесь реагировала при 160°С (320°F) в 2 л автоклаве при перемешивании со скоростью 250 об/мин в течение 48 часов. Продукт отфильтровывали, промывали деионизированной (ДИ) водой и сушили при 120°С (250°F). Рентгенограмма материала непосредственно после синтеза показывает топологию чистой фазы ZSM-48. СЭМ материала непосредственно после синтеза показывает, что материал состоит из агломератов мелких кристаллов (со средним размером кристаллов около 0,05 мкм). Непосредственно после синтеза кристаллы были переведены в водородную форму путем двукратного ионного обмена с раствором нитрата аммония при комнатной температуре с последующей сушкой при 120°С (250°F) и отжигом при 540°С (1000°F) в течение 6 часов. Полученные кристаллы ZSM-48 имели молярное отношение SiO/АlO, составляющее 87,2.
Пример 4: Получение ZSM-48 с использованием в качестве затравки Бета-кристаллов
2
2
3
Была получена смесь из 11000 г воды, 320 г темплатного агента -хлорида гексаметония (56% раствор), 2255 г ультрасила РМ, 126 г раствора алюмината натрия (45%) и 421 г 50% раствора гидроксида натрия. Затем к смеси добавили 100 г Бета-затравки (SiO/АlO ~ 35/1). Смесь имела следующий молярный состав:
2
2
3
SiO/AlO = 100,4
2
2
HO/SiO= 18,73
-
2
OH/SiO= 0,175
+
2
Na/SiO = 0,175
2
темплатный агент/SiO=0,019.
2
2
3
Смесь реагировала при 160°С (320°F) в 18,9 л (5 галлонов) автоклаве при перемешивании со скоростью 250 об/мин в течение 28 часов. Продукт отфильтровывали, промывали деионизированной (ДИ) водой и сушили при 120°С (250°F). Рентгенограмма материала непосредственно после синтеза показывает топологию чистой фазы ZSM-48. СЭМ материала непосредственно после синтеза показывает, что материал состоит из агломератов мелких кристаллов (со средним размером кристаллов около 0,05 мкм). Непосредственно после синтеза кристаллы были переведены в водородную форму путем двукратного ионного обмена с раствором нитрата аммония при комнатной температуре с последующей сушкой при 120°С (250°F) и отжигом при 540°С (1000°F) в течение 6 часов. Полученные кристаллы ZSM-48 имели молярное отношение SiO/AlO, составляющее 81,32.
Пример 5: Получение ZSM-48 с использованием Бета-затравки
2
4
2
2
3
Была получена смесь из 1200 г воды, 40 г темплатного агента - хлорида гексаметония (56% раствор), 228 г ультрасила РМ, 16 г раствора алюмината натрия (45%), 1,3 г 98% раствора HSO и 40 г 50% раствора гидроксида натрия. Затем к смеси добавили 10 г Бета-затравки (SiO/AlO ~ 35/1). Смесь имела следующий молярный состав:
2
2
3
SiO/АlO= 81
2
2
HO/SiO= 20
-
2
OH/SiO= 0,172
+
2
Na/SiO= 0,165
2
темплатный агент/SiO= 0,022
2
2
3,
Смесь реагировала при 160°С (320°F) в 2 л автоклаве при перемешивании со скоростью 250 об/мин в течение 72 часов. Продукт отфильтровывали, промывали деионизированной (ДИ) водой и сушили при 120°С (250°F). Рентгенограмма материала непосредственно после синтеза показывает типичную топологию чистой фазы ZSM-48. СЭМ материала непосредственно после синтеза показывает, что был сформирован материал, состоящий из агломератов смешанных игольчатых и мелких неправильно окристаллизованных кристаллов. Непосредственно после синтеза кристаллы были переведены в водородную форму путем двукратного ионного обмена с раствором нитрата аммония при комнатной температуре с последующей сушкой при 120°С (250°F) и отжигом при 540°С (1000°F) в течение 6 часов. Полученные кристаллы ZSM-48 имели молярное отношение SiO/АlOсоставляющее 67,7.
Пример 6 (сравнительный): Получение ZSM-48 без добавления Бета-затравки
Использовали такие же реагенты и методику, как в Примере 5, за исключением того, что не добавляли Бета-кристаллы в качестве затравочного агента. Рентгенограмма материала непосредственно после синтеза показывает типичную топологию ZSM-48, и были идентифицированы следы примеси ZSM-50.
2
2
3
2
2
3
2
2
3
Вышеприведенные примеры показывают, что можно получить кристаллы ZSM-48 с чистой фазой и высокой активностью, с соотношением SiO/АlO<150/1, путем добавления гетероструктурных, не являющихся ZSM-48, затравочных кристаллов, таких как ZSM-5, ZSM-11, ZSM-12, бета-цеолитов, при проведении гидротермальной реакции. Эти добавленные затравочные кристаллы, по-видимому, изменяют кинетику процесса кристаллизации и способствуют кристаллизации требуемой структуры ZSM-48, в то же время подавляя образование таких примесей, как ZSM-50. Также в синтезированных продуктах практически не наблюдали обнаружимых количеств кристаллов с волокнистой морфологией. Морфология кристаллов изменялась в зависимости от соотношения SiO/АlO. Для кристаллов с соотношениями примерно от 70/1 до 150/1 наблюдали агломераты мелких кристаллов неправильной формы. Соотношения SiO/AlO ниже 70 давали агломераты смешанных игольчатых и мелких, имеющих неправильную форму, кристаллов.
Пример 7: Получение кристаллов ZSM-48 с крестообразной морфологией
3
3
2
Была получена суспензия коллоидного ВЕА путем объединения 210,8 г гидроксида тетраэтиламмония (40% раствор), 13,88 г Аl(NО) 9НO и 68,66 г кремниевой кислоты (10,2% водный раствор). Смесь кипятили в течение 10 мин, а затем нагревали при 70°С в течение 37 дней. Продукт промывали водой до значения рН последней промывной воды 11,2. После промывки кристаллы повторно диспергировали в деминерализованной воде и хранили в таком виде. Перед использованием в качестве затравки суспензию заново разбавляли водой.
Кристаллы ZSM-48 с крестообразной морфологией получали за три отдельные цикла с использованием очень небольших и различных уровней добавления затравки - коллоидного ВЕА. Состав смеси при синтезе был следующим:
2
2
2
0,71 NaO/3 R*/10 SiO/376 HO
где темплатный агент R* представлял собой 1,6-диаминогексан. В результате использования различных уровней затравки и различных времен синтеза были получены различные размеры кристаллов, как показано в следующей таблице. Для целей сравнения был проведен цикл без ВЕА, и он включен в таблицу.
№ цикла
Уровень введения затравки (ppm мас.)<sup>(1)</sup>
Время синтеза при 150°С
Размер кристаллов (мкм)
1
72 часа
аморфный продукт
2
1,1
24 часа
3,5
3
0,56
30 часов
4,5
4
0,016
30 часов<sup>(2)</sup>
10
(1) суспензия коллоидного ВЕА(2) еще присутствует некоторое количество аморфного материала
Фиг.4 и 5 показывают кристаллы ZSM-48 с крестообразной морфологией.
Пример 8: Получение кристаллов ZSM-48 с крестообразной морфологией
2
4
3
2
2
2
2
Были получены три раздельные партии кристаллов ZSM-48 с крестообразной морфологией с использованием смеси, приготовленной из 10,51 г NaOH, 2,26 г Al(SO)18 HO, 252,27 г Ludox AS-40 (40% SiO в НО), 76,75 г темплатного агента - 1,8-диаминооктана и 358,8 г НO. Затем суспензию коллоидного ВЕА, полученную, как указано, в Примере 7, заново разбавили водой и добавили в таких же количествах, как в Примере 7. После смешивания в течение примерно 5 минут гель нагрели в автоклаве от комнатной температуры до 150°С в течение 2 часов, а затем выдерживали при этой температуре в течение 20 часов. После охлаждения до комнатной температуры продукт промыли водой до значения рН промывной воды около 9,5. Затем промытый продукт сушили при 120°С. Анализ методом дифракции рентгеновских лучей показал превосходную окристаллизованность. Как и в Примере 7, размер кристаллов изменялся в зависимости от количества использованной коллоидной затравки.